(57)【特許請求の範囲】
【請求項１】
以下の（ｉ）〜（ｉｖ）を特徴とする潤滑塗料用ポリアミドイミド樹脂組成物：
（ｉ）ポリアミドイミド樹脂の構造中の繰り返し単位の全量を１００ｍｏｌ％とした場合、下記式［Ｉ］の繰り返し単位を５０ｍｏｌ％以上含有するポリアミドイミド樹脂を含むこと；
0005477729.tif 000006
（ｉｉ）溶剤としてガンマブチロラクトンおよび１，３−ジメチル−２−イミダゾリジノンを含むこと；
（ｉｉｉ）全溶剤中のガンマブチロラクトンの割合が６０質量％以上９９．５質量％以下であること；及び
（ｉｖ）全溶剤中の１，３−ジメチル−２−イミダゾリジノンの割合が０．５質量％以上４０質量％以下であること。
【請求項２】
請求項１に記載の潤滑塗料用ポリアミドイミド樹脂組成物を含むことを特徴とする潤滑塗料。
【請求項３】
潤滑塗料の全溶剤中に、キシレン、トルエン、シクロヘキサノン、シクロペンタノン、メチルエチルケトン及びメチルイソブチルケトンからなる群より選択される１種以上の溶剤が、５質量％以上３９．５質量％以下含まれることを特徴とする請求項２に記載の潤滑塗料。
【請求項４】
請求項２または３に記載の潤滑塗料から形成された塗膜層を有することを特徴とする摺動部材。
【発明の詳細な説明】
【技術分野】
【０００１】
本発明は、潤滑塗料用ポリアミドイミド樹脂組成物、それを含む塗料、及びその塗料を塗布された摺動部材に関する。
【背景技術】
【０００２】
ポリアミドイミド樹脂は、その良好な耐熱性、機械強度、耐溶剤性および耐薬品性から、電気絶縁用塗料や各種基材のコーティング材、摺動部材用塗料（「潤滑塗料」とも称する）のバインダー樹脂として広く用いられている。
【０００３】
摺動部材に使用される潤滑塗料としては、ポリアミドイミド樹脂に溶剤、固体潤滑剤、エポキシ樹脂およびフッ素樹脂を配合した組成物が知られている。例えば、ポリアミドイミド樹脂をバインダーにした潤滑塗料用樹脂組成物が特許文献１および特許文献２に開示されている。また、シリコーン変性ポリアミドイミド樹脂をバインダーにした潤滑塗料用樹脂組成物が特許文献３に開示されている。
【０００４】
潤滑塗料用樹脂組成物は、それを摺動部材の表面に塗布することで潤滑膜を形成させ、摺動部のなじみやスカッフィングを防止し、摩擦係数を低減させるために用いられている。自動車用摺動部材においては、低燃費化を図る観点から潤滑膜の耐磨耗性の向上やその効果の長期持続性が求められている。それらの要求を満足するためには、潤滑膜のバインダー樹脂が高い機械強度と高い耐熱性を示すことが必要である。ポリアミドイミド樹脂は、その優れた機械強度と耐熱性から、他のバインダー樹脂と比較して有利である。
【０００５】
しかしながら、従来使用されているポリアミドイミド樹脂は、非アミド系溶剤への溶解性が低く、Ｎ−メチル−２−ピロリドン（ＮＭＰ）やＮ，Ｎ−ジメチルアセトアミドアミド（ＤＭＡｃ）等のアミド系溶剤単独もしくはアミド系溶剤を主たる成分とする非アミド系溶剤との混合溶剤にしか溶解しなかった。従って、ポリアミドイミド樹脂をバインダー樹脂として使用する場合には、アミド系溶剤を主成分とする溶剤を使用する必要があった。
【０００６】
アミド系溶剤を主成分とする溶剤を使用した樹脂組成物を摺動部材に塗布する場合、その溶剤の吸湿性が問題となる。即ち、アミド系溶剤を多く含有する樹脂組成物をロールコート転写法やエアスプレー法によって摺動部材に塗布する際に、溶剤の吸湿性が高いと作業中に空気中の水分を吸収しやすく、結果として樹脂組成物中の水分率が高くなる。そうすると、樹脂組成物の溶液粘度が著しく上昇し、塗装条件の変更が必要となる。場合によっては、樹脂が溶解できずに析出するため、その都度、機器を止めて洗浄を行う必要が生じ、著しく作業効率が低下する。
【０００７】
かかる問題を克服するために、特許文献４では、ポリアミドイミド樹脂を変性して、吸湿性の低い非アミド系溶剤に溶解させる方法が提案されている。しかし、かかる変性は、アミド系溶剤で重合可能なポリアミドイミド樹脂が本来有している優れた機械強度や耐熱性を損なう傾向がある。従って、変性したポリアミドイミド樹脂を、摺動部材のための潤滑塗料用樹脂組成物として好適に使用することはできなかった。
【０００８】
また、非アミド系溶剤のガンマブチロラクトンに可溶で、高い機械強度を示すポリアミドイミドを得る試みもなされている（特許文献５参照）。ガンマブチロラクトンは、ポリアミドイミド樹脂の溶解性が低く、さらには実際の塗料の塗布環境を想定した吸湿しやすい環境下にさらされると樹脂の溶解性が低下する問題がある。つまり、樹脂組成物が密閉されていない状態で薄く広げられた場合に、ガンマブチロラクトンの吸湿による樹脂の溶解性低下が起こり、樹脂のゲル化や不溶化が起こり易い。特許文献５では、それらの問題もある程度考慮されているが、その効果は十分とは言えない。
【０００９】
ポリアミドイミド樹脂を潤滑塗料として使用する際、乾燥性向上や、硬化剤や固体潤滑剤等の添加剤の分散性向上の目的で、メチルエチルケトン、メチルイソブチルケトン、シクロヘキサノン、シクロペンタノン、トルエンやキシレン、ジオキサンなどの低沸点希釈溶剤が添加される場合がある。これらの溶剤はポリアミドイミド樹脂にとって貧溶剤であり、添加時に沈殿物やカスミが生じ、潤滑塗料の保存安定性が悪化する問題がある。
【先行技術文献】
【特許文献】
【００１０】
【特許文献１】特開２００５−３０３７６号公報
【特許文献２】特開２００３−３０６６０４号公報
【特許文献３】特開平８−９２５２８号公報
【特許文献４】特開２００３−２８９５９４号公報
【特許文献５】特開２００８−２８５６６０号公報
【発明の概要】
【発明が解決しようとする課題】
【００１１】
本発明は、上述の従来技術の現状に鑑みなされたものである。その目的は、ポリアミドイミド樹脂の優れた耐熱性（すなわち高ガラス転移温度）及び機械強度（すなわち高弾性率）を保持しつつ、低吸湿性のガンマブチロラクトンを主成分とする溶剤に対する溶解性に優れ、さらには溶剤が吸湿しやすい状態であっても長時間溶解状態を保つことができる潤滑塗料用ポリアミドイミド樹脂組成物、およびそれを含む塗料、さらにはその塗料を塗布した摺動部材を提供することにある。
また、本発明の目的は、潤滑塗料用ポリアミドイミド樹脂組成物に、ポリアミドイミド樹脂の貧溶剤を添加して希釈した場合であっても、沈殿物やカスミが生じない潤滑塗料用ポリアミドイミド樹脂組成物を提供することにある。
【課題を解決するための手段】
【００１２】
本発明者らは、上記目的を達成するためにガンマブチロラクトンを含む溶剤に対して高い溶解性を発現するポリアミドイミド樹脂の繰り返し単位の構造について鋭意検討した。その結果、耐熱性や機械強度の低下の原因となる脂肪族や脂環族の構造を含まず、しかもイソシアネート成分が屈曲した構造を有する特定の構造を、ポリアミドイミド樹脂の繰り返し単位として特定量以上含めることにより、上記目的を達成できることを見出した。さらに、溶剤として１，３−ジメチル−２−イミダゾリジノンを特定量含めることにより、ポリアミドイミド樹脂の貧溶剤を添加して希釈した場合でも、沈殿物やカスミが生じないことを見出した。本発明は、これらの知見に基づいて完成されたものである。
【００１３】
即ち、本発明は、以下の（１）〜（４）の構成を有するものである。
（１）以下の（ｉ）〜（ｉｖ）を特徴とする潤滑塗料用ポリアミドイミド樹脂組成物：
（ｉ）ポリアミドイミド樹脂の構造中の繰り返し単位の全量を１００ｍｏｌ％とした場合、下記式［Ｉ］の繰り返し単位を５０ｍｏｌ％以上含有するポリアミドイミド樹脂を含むこと；
0005477729.tif 000002
（ｉｉ）溶剤としてガンマブチロラクトンおよび１，３−ジメチル−２−イミダゾリジノンを含むこと；
（ｉｉｉ）全溶剤中のガンマブチロラクトンの割合が６０質量％以上９９．５質量％以下であること；及び
（ｉｖ）全溶剤中の１，３−ジメチル−２−イミダゾリジノンの割合が０．５質量％以上４０質量％以下であること。
（２）（１）に記載の潤滑塗料用ポリアミドイミド樹脂組成物を含むことを特徴とする潤滑塗料。
（３）潤滑塗料の全溶剤中に、キシレン、トルエン、シクロヘキサノン、シクロペンタノン、メチルエチルケトン及びメチルイソブチルケトンからなる群より選択される１種以上の溶剤が、５質量％以上３９．５質量％以下含まれることを特徴とする（２）に記載の潤滑塗料。
（４）（２）または（３）に記載の潤滑塗料から形成された塗膜層を有することを特徴とする摺動部材。
【発明の効果】
【００１４】
本発明のポリアミドイミド樹脂組成物に使用されるポリアミドイミド樹脂は、式［Ｉ］で表される繰り返し単位を特定量以上含有しているので、ポリアミドイミド樹脂の優れた耐熱性（すなわち高ガラス転移温度）及び機械強度（すなわち高弾性率）を保持しつつ、低吸湿性のガンマブチロラクトンを含む溶剤に対する溶解性の発現、さらには溶剤が吸湿しやすい状態であっても長時間溶解状態を保つという効果を同時に実現可能である。
また、本発明のポリアミドイミド樹脂組成物は、ガンマブチロラクトンと１，３−ジメチル−２−イミダゾリジノンを併用しているので、ポリアミドイミド樹脂の貧溶剤を使用して希釈した場合でも溶解性に優れ、沈殿物やカスミが生じない。
さらに、本発明のポリアミドイミド樹脂のかかる効果によって、本発明のポリアミドイミド樹脂組成物を含む塗料は、耐熱性、機械強度、および密着性に優れるという効果を同時に実現可能である。従って、本発明のポリアミドイミド樹脂組成物を含む塗料を塗布して得られる摺動部材は、自動車のエンジンのピストンやエアコンのコンプレッサー用摺動部材などに極めて好適である。
【発明を実施するための形態】
【００１５】
本発明のポリアミドイミド樹脂組成物は、摺動部材用潤滑塗料のために好適に用いることができるものである。なお、本発明のポリアミドイミド樹脂組成物は、ポリアミドイミド樹脂が溶剤（特に重合用溶媒及び保存用溶媒）に溶解した状態であるものを意味する。
【００１６】
本発明のポリアミドイミド樹脂組成物は、ポリアミドイミド樹脂の構造中の繰り返し単位の全量を１００ｍｏｌ％とした場合、下記式［Ｉ］の繰り返し単位を５０ｍｏｌ％以上含有するポリアミドイミド樹脂を含み、かつ溶剤としてガンマブチロラクトンおよび１，３−ジメチル−２−イミダゾリジノンを含むことを特徴とする。
0005477729.tif 000003
【００１７】
本発明のポリアミドイミド樹脂の構造中の繰り返し単位に存在する上記の式［Ｉ］は、脂肪族や脂環族の構造を含んでいないため、耐熱性や機械的強度を低下することがなく、しかもイソシアネート成分が屈曲した構造をとっている。そのため、ガンマブチロラクトンを含む溶剤に対して優れた溶解性を発現し、かつ溶剤が吸湿しやすい状態であっても長期間溶解状態を保つことが可能である。従って、本発明のポリアミドイミド樹脂は、かかる効果を十分に発揮させるためには、繰り返し単位の全量を１００ｍｏｌ％とした場合、式［Ｉ］の繰り返し単位を５０ｍｏｌ％以上含有することが必要である。好ましくは５５ｍｏｌ％以上、より好ましくは６０ｍｏｌ％以上である。
【００１８】
本発明のポリアミドイミド樹脂は、従来公知の方法で製造することができ、例えば酸成分とイソシアネート成分から製造するイソシアネート法、酸クロライド成分とアミン成分から製造する酸クロライド法、酸成分とアミン成分から製造する直接法などで製造することができる。これらの中では、製造コストの観点からイソシアネート法が好ましい。
【００１９】
以下、ポリアミドイミド樹脂の製造法については、代表的にイソシアネート法について述べるが、それぞれ対応するアミンや酸・酸クロライドを用いることで上記の酸クロライド法、直接法でも同様にポリアミドイミド樹脂を製造することができる。
【００２０】
イソシアネート法によりポリアミドイミド樹脂を製造する場合、式［Ｉ］の構造を得るためには、酸成分として無水トリメリット酸（ＴＭＡ）、イソシアネート成分としてトリレンジイソシアネート（ＴＤＩ）を用いて重合すればよい。ここで、ＴＤＩには異性体が存在するが、それはトリレン−２，４−ジイソシアネートであってもトリレン−２，６−ジイソシアネートであってもよく、また、これらの混合物であってもよい。好ましくは、トリレン−２，４−ジイソシアネートがよい。また、本発明の上述の効果を損なわない程度であれば、酸成分としてＴＭＡ以外の成分を含んでもよく、またイソシアネート成分としてＴＤＩ以外の成分を含んでもよい。式［Ｉ］の繰り返し単位を５０ｍｏｌ％以上含有させるための方法は、特に限定されない。例えば、酸成分の全量をＴＭＡのみとする場合は、イソシアネート成分の全量を１００ｍｏｌ％とすると、イソシアネート成分の５０ｍｏｌ％以上にＴＤＩを用いることにより、得られるポリアミドイミド樹脂に式［Ｉ］の構造を５０ｍｏｌ％以上導入することができる。また、イソシアネート成分の全量をＴＤＩのみとする場合は、酸成分の全量を１００ｍｏｌ％とすると、酸成分の５０ｍｏｌ％以上にＴＭＡを用いることにより、得られるポリアミドイミド樹脂に式［Ｉ］の構造を５０ｍｏｌ％以上導入することができる。他の例としては、酸成分の全量を１００ｍｏｌ％とした場合に酸成分の８０ｍｏｌ％をＴＭＡとし、イソシアネート成分の全量を１００ｍｏｌ％とした場合にイソシアネート成分の８０ｍｏｌ％をＴＤＩとすると、得られるポリアミドイミド樹脂中の式［Ｉ］の構造の導入量は、６４ｍｏｌ％となる。これ以外の場合も、同様の方法でポリアミドイミド樹脂中の式［Ｉ］の構造の導入量（ｍｏｌ％）を計算することができる。
【００２１】
ＴＭＡ以外の酸成分としては、芳香環を有するポリカルボン酸の酸無水物、ジカルボン酸が挙げられる。
芳香環を有するポリカルボン酸の酸無水物として、例えば、ピロメリット酸二無水物、３，３′，４，４′−ベンゾフェノンテトラカルボン酸二無水物、３，３′，４，４′−ビフェニルテトラカルボン酸二無水物、１，２，５，６−ナフタレンテトラカルボン酸二無水物、１，４，５，８−ナフタレンテトラカルボン酸二無水物、エチレングリコールビスアンヒドロトリメリテート、プロピレングリコールビスアンヒドロトリメリテート、１，４−ブタンジオールビスアンヒドロトリメリテート等のアルキレングリコールビスアンヒドロトリメリテート、３，４，９，１０−ペリレンテトラカルボン酸二無水物、３，３′，４，４′−ジフェニルスルホンテトラカルボン酸二無水物、２，３，３′，４′−ビフェニルテトラカルボン酸二無水物、４，４′−オキシジフタル酸二無水物、１，１，１，３，３，３−ヘキサフルオロ−２，２−ビス（２，３−又は３，４−ジカルボキシフェニル）プロパン二無水物、２，２−ビス（２，３−又は３，４−ジカルボキシフェニル）プロパン二無水物、２，２−ビス［４−（２，３−又は３，４−ジカルボキシフェノキシ）フェニル］プロパン二無水物等が挙げられる。
ジカルボン酸として、テレフタル酸、イソフタル酸、オルソフタル酸、ナフタレンジカルボン酸、オキシジ安息香酸等が挙げられる。
これらは単独で使用してもよいし、複数種を組み合わせて使用してもよい。これらのＴＭＡ以外の酸成分は、ポリアミドイミド樹脂のガンマブチロラクトンを含む溶剤への溶解性の発現や、溶剤が吸湿した状態であっても長時間溶解状態を保つという観点から、全酸成分を１００ｍｏｌ％とした場合、５０ｍｏｌ％未満であることが好ましく、より好ましくは４０ｍｏｌ％未満である。
【００２２】
酸成分として、既に挙げた芳香環を有するものの他に、脂肪族あるいは脂環族の酸無水物や脂環族あるいは脂肪族のジカルボン酸を用いることができる。例えば、前項で挙げた成分のいずれかを水素添加した酸成分を挙げることができる。また、ｍｅｓｏ−ブタン−１，２，３，４−テトラカルボン酸二無水物、ペンタン−１，２，４，５−テトラカルボン酸二無水物、シクロブタンテトラカルボン酸二無水物、シクロペンタンテトラカルボン酸二無水物、ジシクロヘキシル−３，３′，４，４′−テトラカルボン酸二無水物、ヘキサヒドロトリメリット酸無水物、シクロヘキサンジカルボン酸、コハク酸、グルタル酸、アジピン酸、ヘプタン二酸、オクタン二酸、アゼライン酸、セバシン酸、ウンデカン二酸、ドデカン二酸等、および、２−メチルコハク酸など上記ジカルボン酸に炭化水素の置換基を有するもの等が挙げられる。これらは単独で使用してもよいし、複数種を組み合わせてもよい。これらのＴＭＡ以外の酸成分は、ポリアミドイミド樹脂の耐熱性・機械強度を保つ観点から、全酸成分を１００ｍｏｌ％とした場合、５０ｍｏｌ％未満であることが好ましく、より好ましくは４０ｍｏｌ％未満である。
【００２３】
ＴＤＩ以外のイソシアネート成分としては、芳香環を有するジイソシアネートとして、例えば、３，３′−ジメチルジフェニルメタン−４，４′−ジイソシアネートおよびその構造異性体、３，３′−ジエチルジフェニルメタン−４，４′−ジイソシアネートおよびその構造異性体、ジフェニルメタン−４，４′−ジイソシアネート、ジフェニルメタン−３，３′−ジイソシアネート、ジフェニルメタン−３，４′−ジイソシアネート、ジフェニルメタン−２，４′−ジイソシアネート、ジフェニルメタン−２，２′−ジイソシアネート、ジフェニルエーテル−４，４′−ジイソシアネート、ベンゾフェノン−４，４′−ジイソシアネート、ジフェニルスルホン−４，４′−ジイソシアネート、ｍ−キシリレンジイソシアネート、ｐ−キシリレンジイソシアネート、ナフタレン−２，６−ジイソシアネート、３，３′または２，２′−ジメチルビフェニル−４，４′−ジイソシアネート、３，３′−または２，２′−ジエチルビフェニル−４，４′−ジイソシアネート、３，３′−ジメトキシビフェニル−４，４′−ジイソシアネート等が挙げられる。好ましくは、ジフェニルメタン−４，４′−ジイソシアネート（ＭＤＩ）、３，３′−ジメチルビフェニル−４，４′−ジイソシアネート（ＴｏＤＩ）がよく、特に好ましくはジフェニルメタン−４，４′−ジイソシアネート（ＭＤＩ）である。これらは単独で使用してもよいし、複数種を組み合わせてもよい。これらのＴＤＩ以外のイソシアネート成分は、ポリアミドイミド樹脂のガンマブチロラクトンを含む溶剤への溶解性発現、および溶剤が吸湿しやすい状態であっても長時間溶解状態を保つという観点から、全イソシアネート成分を１００ｍｏｌ％とした場合、５０ｍｏｌ％未満であることが好ましく、より好ましくは４０ｍｏｌ％未満である。
【００２４】
イソシアネート成分として、既に挙げた芳香環を有するものの他に、脂肪族もしくは脂環族のものも用いることができ、例えば、前項で挙げた成分のいずれかを水素添加したジイソシアネートを挙げることができる。また、イソホロンジイソシアネート、１，４−シクロヘキサンジイソシアネート、１，３−シクロヘキサンジイソシアネート、エチレンジイソシアネート、プロピレンジイソシアネート、ヘキサメチレンジイソシアネートなども挙げられる。これらのＴＤＩ以外のイソシアネート成分は、ポリアミドイミド樹脂の耐熱性・機械強度、ガンマブチロラクトンを含む溶剤への溶解性発現、および溶剤が吸湿しやすい状態であっても長時間溶解状態を保つという観点から、全イソシアネート成分を１００ｍｏｌ％とした場合、５０ｍｏｌ％未満であることが好ましく、より好ましくは４０ｍｏｌ％以下である。
【００２５】
本発明のポリアミドイミド樹脂には、得られる樹脂と硬化剤との反応点の数を増やすことを目的として官能基を３個以上有する化合物を共重合することが可能である。かかる化合物として、例えば、トリメシン酸、トリメリット酸等の多官能カルボン酸、５−ヒドロキシイソフタル酸等の水酸基を有するジカルボン酸、５−アミノイソフタル酸等のアミノ基を有するジカルボン酸、トリメチロールプロパン、グリセリン、ポリグリセリン等の水酸基を３個以上有するもの、トリス（２−アミノエチル）アミン等のアミノ基を３個以上有するものが挙げられる。これらの中では、反応性、溶解性の点から５−ヒドロキシイソフタル酸等の水酸基を有するジカルボン酸、トリス（２−アミノエチル）アミン等のアミノ基を３個以上有するものが好ましい。これらの化合物を共重合する場合は、全酸成分および全イソシアネート成分を各々１００ｍｏｌ％とした場合、その合計２００ｍｏｌ％に対して２０ｍｏｌ％以下であることが好ましい。２０ｍｏｌ％を超えると、ポリアミドイミド重合中に分岐が多くなり、ゲル化したり不溶物を生成したりする恐れがある。
【００２６】
本発明のポリアミドイミド樹脂には、本発明の効果を損なわない程度に、可とう性を付与する目的で、数平均分子量が５００以上の長鎖成分として、末端に官能基を有するアクリロニトリル−ブタジエンゴムやポリエステル、ポリエーテル、ポリカーボネート、ダイマー酸、ポリシロキサンなどを共重合することができる。その場合、ポリアミドイミド樹脂への共重合量が多いと、耐熱性や機械強度などが損なわれる恐れがあるため、これらの成分は、全酸成分および全イソシアネート成分を各々１００ｍｏｌ％とした場合、その合計２００ｍｏｌ％に対して２０ｍｏｌ％以下であることが好ましい。２０ｍｏｌ％を超えると、ポリアミドイミド樹脂の耐熱性が低下する恐れがある。
【００２７】
本発明のポリアミドイミド樹脂の重合反応は、従来公知のように酸成分およびイソシアネート成分を溶剤中で６０℃〜２００℃に加熱しながら撹拌することによって行なうことができる。この時、酸成分／イソシアネート成分のｍｏｌ比率は、９０／１００〜１００／９０の範囲であることが好ましい。なお、一般的には、ポリアミドイミド樹脂中の酸成分及びイソシアネート成分の含有量は、重合時の各々の成分の比率と同じである。また、反応を促進するために、フッ化ナトリウム、フッ化カリウム、ナトリウムメトキシド等のアルカリ金属類、トリエチレンジアミン、トリエチルアミン、ジエタノールアミン、１，８−ジアザビシクロ［５，４，０］−７−ウンデセン、１，５−ジアザビシクロ［４，３，０］−５−ノネン等のアミン類やジブチル錫ジラウレート等の触媒を用いることができる。これらの触媒は、少なすぎると触媒効果が得られず、多すぎると副反応が起きる可能性があるため、酸成分もしくはイソシアネート成分のそれぞれのｍｏｌ数の多い方を１００ｍｏｌ％として、０．０１〜５ｍｏｌ％を使用することが好ましく、より好ましくは０．１〜３ｍｏｌ％である。
【００２８】
本発明のポリアミドイミド樹脂は、溶剤置換の必要がないため、後述する保存用溶媒中で重合することが好ましいが、保存用溶媒以外の重合用溶媒を用いて重合することもできる。この場合、重合後にポリアミドイミド樹脂組成物が好適なガンマブチロラクトン濃度（全溶剤中６０質量％以上９９．５質量％以下）及び好適な１，３−ジメチル−２−イミダゾリジノン濃度（０．５質量％以上４０質量％以下）になるようにポリアミドイミド樹脂組成物中の溶媒を置換してもよい。ここで、重合用溶媒とは、ポリアミドイミド樹脂の重合に使用される原料および得られるポリマーを溶解又は分散することができる溶媒であり、後述するポリアミドイミド樹脂組成物を貯蔵するための保存用溶媒とは、使用する段階を異にする。
【００２９】
重合用溶媒としては、アミド系溶剤および非アミド系溶剤両方のなかから単独もしくは複数を選択して使用することができる。アミド系溶剤とは骨格中にアミド基を有する溶剤のことであり、Ｎ−メチル−２−ピロリドン、Ｎ，Ｎ−ジメチルアセトアミド、Ｎ，Ｎ−ジメチルホルムアミド、１，３−ジメチル−２−イミダゾリジノン、Ｎ−エチル−２−ピロリドンなどが例示される。また、非アミド系溶剤とは骨格中にアミド基を有さない溶剤のことであり、ガンマブチロラクトン、シクロヘキサノン、シクロペンタノン、テトラヒドロフラン、イソホロンや、その他のアミド系溶剤以外の溶剤が含まれる。
【００３０】
本発明のポリアミドイミド樹脂は、対数粘度が０．２ｄｌ／ｇ以上であることが好ましい。この対数粘度の範囲は、ポリアミドイミド樹脂を摺動部材の潤滑塗料として使用する場合に必要な機械強度・密着性を発現させるためのものである。
【００３１】
対数粘度は、ポリアミドイミド樹脂の分子量に依存する値であり、その値が大きいとポリアミドイミド樹脂が高分子量であることを示す。ここで、対数粘度が０．２ｄｌ／ｇ未満である場合には、摺動部材用の潤滑膜としては皮膜が脆く、摺動部材の使用中に皮膜が剥離または破壊されるおそれがある。対数粘度が大きいほど皮膜の脆さはなくなる。よって、潤滑塗膜の機械強度・密着性を発現させるためには、ポリアミドイミド樹脂として一定以上の対数粘度が必要となる。対数粘度の値に特に上限はないが、高すぎる場合にはそのポリアミドイミド樹脂を用いた潤滑塗料の溶液粘度も高くなり、塗装作業が困難となるおそれがある。よって、対数粘度は２．０ｄｌ／ｇ以下がよく、好ましくは１．５ｄｌ／ｇ以下、より好ましくは１．０ｄｌ／ｇ以下である。
【００３２】
本発明のポリアミドイミド樹脂のガラス転移温度は、２００℃以上であることが好ましく、より好ましくは２５０℃以上、さらに好ましく３００℃以上である。上限は現実的には４００℃である。ガラス転移温度は、ポリアミドイミド樹脂およびそれを含む潤滑塗膜の耐熱性を示す指標であり、ガラス転移温度が高いほど、樹脂の耐熱性が高い。
【００３３】
本発明のポリアミドイミド樹脂の弾性率は、２０００ＭＰａ以上であることが好ましく、より好ましくは２５００ＭＰａ以上、さらに好ましくは２７００ＭＰａ以上である。上限は現実的には１００００ＭＰａである。弾性率が低いと、摺動部材に潤滑塗料として使用した場合に磨耗しやすいおそれがある。本発明のポリアミドイミド樹脂の弾性率は、前述の組成の組み合わせにより、調整することができる。
【００３４】
本発明の潤滑塗料用ポリアミドイミド樹脂組成物は、上述のように製造された本発明のポリアミドイミド樹脂を保存用溶媒に溶解した状態のものである。従来のポリアミドイミド樹脂は、溶解性に優れるアミド系溶剤を主成分とする溶剤中で重合され保存されてきた。しかしながら、アミド系溶剤は吸湿しやすく、吸湿することでポリアミドイミド樹脂の溶解性が低下する。その結果、ポリアミドイミド樹脂組成物を用いた塗料などの製造・生産・加工工程において、ポリアミドイミド樹脂が不溶化しやすいといった問題があった。ここで、ポリアミドイミド樹脂の重合及び保存に吸湿性の低いガンマブチロラクトンのような非アミド系溶剤を使用すると、ポリアミドイミド樹脂の溶解性が低く、重合や保存が困難であった。また、非アミド系溶剤は、吸湿性は低いが、密閉されていない環境下では徐々に吸湿し、吸湿すると、さらに樹脂の溶解性が低下する。従って、ポリアミドイミド樹脂の有する優れた耐熱性や機械強度を損なわずに非アミド系溶剤への溶解性を発現し、さらに溶剤が吸湿しやすい状態であっても長時間溶解状態を保つことは従来困難であった。
【００３５】
そこで、本発明者らは、かかる問題について鋭意検討した結果、式［Ｉ］の繰り返し単位を一定量以上有するポリアミドイミド樹脂により、そして同時に保存用溶媒として先に述べたようにガンマブチロラクトンを一定量以上含む溶剤を用いることにより、上述の問題が解決できることを見出した。
【００３６】
また、潤滑塗料の分野においては、乾燥性向上や添加剤の分散性向上を目的として、ポリアミドイミド樹脂組成物に、メチルエチルケトンやメチルイソブチルケトンやシクロヘキサノンやシクロペンタノン等のケトン系溶剤、トルエンやキシレン等の芳香族炭化水素系溶剤、テトラヒドロフランやジオキサンなどを添加し希釈する場合がある。これらの溶剤は、通常、塗料中の全溶剤量の５０質量％以下で使用される。しかしながら、ポリアミドイミド樹脂にとって、これらの溶剤は貧溶剤であるため、希釈すると沈殿物やカスミが生じやすい。特に式［Ｉ］の繰り返し単位を一定量以上有するポリアミドイミド樹脂にとって、これらの溶剤は貧溶剤である。
【００３７】
そこで、本発明者らは、かかる問題についても鋭意検討した結果、本発明のポリアミドイミド樹脂組成物の溶剤として、ガンマブチロラクトンに加え１，３−ジメチル−２−イミダゾリジノンを特定量で含有させることにより、貧溶剤を添加した際の希釈溶解性を向上できることを見出した。
【００３８】
先に述べた溶剤の吸湿性の低さ、貧溶剤を添加した際の希釈溶解性の高さを実現するためには、本発明の潤滑塗料用ポリアミドイミド樹脂組成物の保存用溶媒として、前述のようにガンマブチロラクトンを主成分とする溶剤に、１，３−ジメチル−２−イミダゾリジノンを特定量添加することが必要である。
ポリアミドイミド樹脂組成物の全溶剤中のガンマブチロラクトンの割合は、６０質量％以上９９．５質量％以下であればよく、好ましくは８０質量％以上９９．５質量％以下、さらに好ましくは９０質量％以上９９．５質量％以下である。
ポリアミドイミド樹脂組成物の全溶剤中の１，３−ジメチル−２−イミダゾリジノンの割合は、０．５質量％以上４０質量％以下であればよく、好ましくは０．５質量％以上２０質量％以下、さらに好ましくは０．５質量％以上１０質量％以下である。
【００３９】
なお、上述の効果を損なわない範囲の量であれば、ポリアミドイミド樹脂組成物の保存時の溶解状態の安定性を向上する目的で、保存用溶媒としてガンマブチロラクトン及び１，３−ジメチル−２−イミダゾリジノン以外の溶剤を使用しても良い。例えば、Ｎ−メチル−２−ピロリドン、Ｎ，Ｎ−ジメチルアセトアミド、Ｎ，Ｎ−ジメチルホルムアミド、Ｎ−エチル−２−ピロリドンなどのアミド系溶剤などを用いることができる。これらの中では、ポリアミドイミド樹脂の溶解性の観点からはアミド系溶剤が好ましく、特に好ましくは、Ｎ−メチル−２−ピロリドンが好ましい。
【００４０】
本発明の潤滑塗料用ポリアミドイミド樹脂組成物中のポリアミドイミド樹脂の濃度は１０〜４０質量％が好ましく、さらに好ましくは１５〜３０質量％である。ポリアミドイミド樹脂の濃度が低いと、樹脂組成物の溶液粘度が低くなりすぎて作業性に劣り、また厚さムラの少ない塗膜を得ることが難しくなる。また、ポリアミドイミド樹脂の濃度が高いと、樹脂組成物の溶液粘度が高くなって作業性に劣る。
【００４１】
次に、本発明の潤滑塗料について説明する。本発明のポリアミドイミド樹脂組成物はそのままでも潤滑塗料として使用することができる。また、本発明の潤滑塗料は、本発明のポリアミドイミド樹脂組成物に固体潤滑剤、耐磨耗材、エポキシ化合物、イソシアネート化合物、及び／またはメラミン化合物等を加え、ボールミルや３本ロールミル、サンドミル等を用いて分散させることで調製することもできる。
【００４２】
固体潤滑剤としては、二硫化モリブデンや二硫化タングステンなどの硫化物、ポリテトラフルオロエチレン、テトラフルオロエチレン−パーフルオロアルキルブチルエーテル、テトラフルオロエチレン−ヘキサフルオロプロピレン共重合体、テトラフルオロエチレン−エチレン共重合体、ポリブニリデンフルオライド、トリクロロトリフルオロエチレン等のフッ素化合物、およびグラファイト等が挙げられ、これらは単独で使用しても複数種組み合わせて使用してもよい。
【００４３】
固体潤滑剤の配合量は、ポリアミドイミド樹脂１００質量％に対して５〜５００質量％、好ましくは１０〜２００質量％である。固体潤滑剤が５質量％未満では、摩擦係数の低減効果及び耐焼付け特性が十分発揮されないことがある。一方、５００質量％を越えると、耐磨耗性が不十分になる場合がある。
【００４４】
耐磨耗材としては、窒化ケイ素、窒化ホウ素、ダイヤモンド、シリカ等が挙げられ、それらは単独もしくは２種以上を使用してもよい。また、その耐磨耗材の粒子径は０．１〜１０μｍであることが好ましく、その配合量はポリアミドイミド樹脂１００質量％に対して５〜５００質量％であることが好ましい。耐磨耗材の粒子径が０．１μｍ未満である場合は、耐磨耗性の向上効果が小さく、また１０μｍを超えると、潤滑膜から脱落しやすくなる。配合量が５質量％未満である場合は、耐磨耗性向上効果が十分に発揮されず、また５００質量％を超えると、摺動相手へのダメージが大きくなり、摩擦係数も大きくなる可能性がある。
【００４５】
エポキシ化合物としては、例えば、ビスフェノールＡ型エポキシ樹脂、水添ビスフェノールＡ型エポキシ樹脂、ビスフェノールＦ型エポキシ樹脂、臭素化ビスフェノールＡ型エポキシ樹脂、フェノールノボラック型エポキシ樹脂、ｏ−クレゾールノボラック型エポキシ樹脂、可撓性エポキシ樹脂、多官能エポキシ樹脂、アミン型エポキシ樹脂、複素環含有エポキシ樹脂、脂環式エポキシ樹脂、ビスフェノールＳ型エポキシ樹脂、トリグリシジルイソシアヌレート、ビキシレノール型エポキシ樹脂、ビスフェノール型エポキシ樹脂等が挙げられ、これらを単独で使用しても複数種を組み合わせてよい。
【００４６】
イソシアネート化合物としては、デュラネートなどのヘキサメチレンジイソシアネートのポリイソシアネート、４，４′−ジフェニルメタンジイソシアネートから合成されるポリイソシアネートなどが挙げられる。このポリイソシアネートの重量平均分子量は５００〜９０００であることが好ましく、より好ましくは１０００〜５０００である。
【００４７】
メラミン化合物としては、特に制限はないが、具体的には、メラミンにホルムアルデヒド、パラホルムアルデヒド等を反応させたメチロール基含有化合物が挙げられる。このメチロール基は、炭素原子数１〜６個のアルコールによりエーテル化されているものが好ましい。
【００４８】
ポリアミドイミド樹脂組成物に添加されるエポキシ化合物、イソシアネート化合物、及びメラミン化合物の各配合量は、ポリアミドイミド樹脂１００質量％に対して、それぞれ、例えば１〜４０質量％、好ましくは５〜３０質量％とすることが好ましい。配合量が１質量％未満では、密着性向上効果はあまり期待できず、４０質量％を超えると、ポリアミドイミド樹脂組成物の耐熱性や強度を保持できない可能性がある。
【００４９】
また、本発明の潤滑塗料用ポリアミドイミド樹脂組成物は、式［Ｉ］の繰り返し単位を含有するポリアミドイミド樹脂を含み、かつ溶剤としてガンマブチロラクトンおよび１，３−ジメチル−２−イミダゾリジノンを含むため、吸湿状態での溶解性、およびポリアミドイミド樹脂に対する貧溶剤の添加時の希釈溶解性に優れる。従って、本発明の潤滑塗料用ポリアミドイミド樹脂組成物には、乾燥性向上や添加剤の分散性向上を目的として、本発明の効果を損なわない範囲の量で、式［Ｉ］の繰り返し単位を含有するポリアミドイミド樹脂に対する貧溶剤を添加して塗料化することができる。例えば、キシレン、トルエン等の芳香族炭化水素系溶媒、メチルエチルケトンやメチルイソブチルケトンやシクロヘキサノンやシクロペンタノン等のケトン系溶剤を添加しても良く、これらの混合物であっても良い。乾燥性向上の観点からはキシレン、トルエン、シクロヘキサノン、シクロペンタノン、メチルエチルケトン及びメチルイソブチルケトンから選択される１種以上を使用することが好ましい。これら貧溶剤の添加量は、潤滑塗料中の全溶剤量の３９．５質量％以下が好ましく、更に好ましくは３５質量％以下、特に好ましくは３０質量％以下がよい。３９．５質量％以下であれば、沈殿物やカスミが生じることなく、希釈溶解性や保存安定性が特に良好である。下限については特に制限はないが、好ましくは５質量％以上、より好ましくは１０質量％以上であればよい。５質量％以上であれば、乾燥性向上や添加剤の分散性向上が特に得られる。
【００５０】
本発明のポリアミドイミド樹脂組成物は、その特性を損なわない範囲の量で、作業性や耐久性を高める目的で、酸化防止剤、レベリング剤、消泡剤などをさらに加えてもよい。
【００５１】
本発明の潤滑塗料は、保存用溶媒に溶解することによって使用に好適な粘度に調整することができる。本発明の潤滑塗料を摺動部材に塗布する方法としては、スプレー法、ロールコート法、ディップ法、スクリーン印刷法などが挙げられ、摺動部材の形状や皮膜の厚みによって塗布方法を選択することができる。本発明の潤滑塗料を塗布された摺動部材は、保存用溶剤の乾燥や塗料の硬化のために熱処理される。
【００５２】
本発明の潤滑塗料は、摺動部材の表面に塗布された後、１５０℃以上、好ましくは１５０〜３８０℃で、少なくとも１０分間、例えば１０〜１２０分間加熱処理することによって、塗膜層となる。加熱されている間に、潤滑塗料に含まれている溶媒等の揮発成分が蒸散し、また硬化剤が配合されている場合には硬化反応が進行する。このような温度で加熱処理することにより、保存用溶媒が十分に除去でき、塗工される基材等を保護する性能を十分に発揮できる。また、１２０分以下の加熱時間であれば、塗料に加えた他の添加剤が副反応を起こしたり、塗布した塗料が劣化したりするようなこともない。
【００５３】
本発明の摺動部材は、本発明の潤滑塗料から形成された塗膜層を有することを特徴とするものである。塗膜層は、本発明の潤滑塗料を、摺動部位を有する部材の摺動部位表面の少なくとも一部に塗布し、次いで加熱処理することによって形成することができる。得られた塗膜層は、耐熱性、機械強度、密着性に優れることから、本発明の摺動部材は、例えば、自動車のエンジンのピストンやエアコンのコンプレッサー用摺動部材などに好適に用いることができる。
【実施例】
【００５４】
以下、本発明の効果を実施例により実証するが、本発明はこれらに限定されるものではない。なお、実施例中の特性値の評価は、以下の方法で行なった。
【００５５】
＜ポリアミドイミド樹脂の溶剤溶解性＞
ポリアミドイミド樹脂組成物の製造後、密閉状態で室温で１日間静置した状態でポリアミドイミド樹脂が不溶化したか否かを目視により確認した。樹脂組成物が濁るかもしくは沈殿を生じたものを×、それらの変化が見られず、透明な状態を保ったものを○で表示した。
【００５６】
＜ポリアミドイミド樹脂の対数粘度＞
ポリアミドイミド樹脂組成物を水により再沈殿、濾別、乾燥させたもの（０．５０ｇ）を、１００ｍｌのＮ−メチル−２−ピロリドンに溶解し、この溶液の対数粘度をウベローデ粘度管により３０℃で測定した。
【００５７】
＜ポリアミドイミド樹脂塗膜の作製＞
銅箔上にポリアミドイミド樹脂組成物を乾燥後の厚みが１５±５μｍとなるよう塗布し、１００℃で５分、２５０℃で６０分熱風乾燥させた。その後、目視にて銅箔が完全に除去されるまで第二塩化鉄水溶液中に常温で浸漬させた後に、水で洗浄し、５０℃で６０分間乾燥することでポリアミドイミド樹脂塗膜を得た。得られた樹脂塗膜を用いて、以下のガラス転移温度、および弾性率の測定を行った。
【００５８】
＜ポリアミドイミド樹脂のガラス転移温度（Ｔｇ）＞
上記のようにして得られた塗膜を、アイテイ計測制御社製動的粘弾性測定装置ＤＶＡ−２２０を用いて、周波数１１０Ｈｚ、昇温速度４℃／ｍｉｎで動的粘弾性の測定を行い、その貯蔵弾性率の変曲点からポリアミドイミド樹脂のガラス転移温度（Ｔｇ）を求めた。具体的には、変曲点の前後のチャートについて接線を引き、それらの交点の温度をガラス転移温度とした。
【００５９】
＜ポリアミドイミド樹脂の弾性率＞
上記のようにして得られた塗膜を幅１０ｍｍ、測定長４０ｍｍに調整して、東洋ボールドウイン社製テンシロンを用いて室温２５℃において引張速度２０ｍｍ／分でポリアミドイミド樹脂の弾性率を測定した。
【００６０】
＜ポリアミドイミド樹脂塗膜の密着性＞
鋼板（株式会社パルテック製ＳＰＣＣ−ＳＢ）にポリアミドイミド樹脂組成物を乾燥後の厚みが１５±５μｍとなるよう塗布し、１００℃で５分、２５０℃で６０分熱風乾燥させ積層体を得た。セロハンテープを用いたクロスカット試験（ＪＩＳ  Ｋ５６００−５−６：１９９９）に準拠し、ポリアミドイミド樹脂組成物の塗膜の密着性を評価した。
温度（２３±２）℃、相対湿度（５０±５）％の条件で、前述の積層体のポリアミドイミド樹脂組成物からなる塗膜層に１ｍｍ間隔で１０マス×１０マスの計１００マス目のクロスカットを形成し、セロハンテープ剥離後の残存する塗膜の様子を目視で観察した。なお、剥離用テープはニチバン（株）社製を用いた。
○：碁盤目の数が完全に残る場合
△：碁盤目の数が１００個未満８０個以上残った場合
×：碁盤目の数が８０個未満しか残らない場合
【００６１】
＜ポリアミドイミド樹脂組成物の吸湿状態での溶解性＞
ポリアミドイミド樹脂組成物をＰＥＴフイルム上に溶剤を含んだ状態での厚みが１００μｍとなるように塗布し、２５℃、湿度７０％環境下で不溶物を生じるまでの時間を計測した。判断基準は以下の通りとした。
◎：１０分後も目視により透明な状態を保ち、不溶物を生じなかった場合
○：５分以上１０分未満で、目視により樹脂組成物が濁り、不溶物を生じた場合
×：５分未満で、目視により樹脂組成物が濁り、不溶物を生じた場合
【００６２】
＜ポリアミドイミド樹脂組成物の貧溶剤での希釈溶解性（キシレン希釈溶解性）＞
ポリアミドイミド樹脂組成物１００ｇ（固形分濃度２０重量％）に対し、５０ｇのキシレンを添加し、２５℃、相対湿度６５％環境下で、ガラス棒を用いて均一となるまでガラス瓶の中で約３分間攪拌した。攪拌後、ガラス瓶に封をし、５℃インキュベーター内に２４時間静置し、ポリアミドイミド樹脂組成物の外観を目視で観察し、以下の基準で判定した。
○：２４時間後も透明な状態を保ち、不溶物を生じなかった場合
△：攪拌直後〜２４時間未満で、樹脂組成物が濁り、不溶物を生じた場合
×：攪拌終了直後に樹脂組成物が濁り、不溶物を生じた場合
【００６３】
＜ポリアミドイミド樹脂に含まれる式［Ｉ］の繰り返し単位の含有率（モル％）＞
ポリアミドイミド樹脂に含まれる式［Ｉ］の繰り返し単位の含有率（モル％）は次の方法で測定した。ポリアミドイミド樹脂１００ｍｇをＤＭＳＯ−ｄ  ０．６ｍｌに溶解し、試料を調製した。調製した試料をＶＡＲＩＡＮ社製ＮＭＲ装置４００ＭＲを用いて、１Ｈ−ＮＭＲ分析を行い、ポリアミドイミド樹脂に含まれる式［Ｉ］の繰り返し単位の含有率（モル％）を求めた。
【００６４】
（実施例１）
窒素導入管と冷却装置の付いた４ツ口フラスコに、酸成分としてのトリメリット酸無水物１９２．１ｇ（１モル）、イソシアネート成分としてのトリレン−２，４−ジイソシアネート１６５．５ｇ（０．９５モル）、重合用溶媒としてガンマブチロラクトンと１，３−ジメチル−２−イミダゾリジノンの質量比が９９／１となるよう調整した溶剤（以下、「調整溶剤」という）を、固形分濃度が２５質量％（固形分濃度は、原料が反応して脱炭酸した状態における固形分（樹脂分）と溶剤量から計算する）となるように加えた。その後、窒素雰囲気下、撹拌しながら１３０℃で５時間反応させ、ポリアミドイミド樹脂を重合した。その後、ポリアミドイミド樹脂の溶液を冷却し、ポリアミドイミド樹脂の固形分濃度が２０重量％となるように前述の調整溶剤で希釈し、実施例１のポリアミドイミド樹脂組成物を得た。実施例１のポリアミドイミド樹脂組成物の詳細を表１に示し、評価結果を表２に示す。
【００６５】
（実施例２〜８）
全酸成分を１モルとし、全イソシアネート成分を０．９５モルとし、酸成分、イソシアネート成分および調整溶剤を表１の組成に変更した以外は、実施例１と同様の手順で固形分濃度・雰囲気・反応時間などの条件を揃えて、実施例２〜８のポリアミドイミド樹脂組成物をそれぞれ作製した。実施例２〜８のポリアミドイミド樹脂組成物の詳細を表１に示し、評価結果を表２に示す。
【００６６】
（実施例９）
窒素導入管と冷却装置の付いた４ツ口フラスコに、酸成分としてのトリメリット酸無水物１９２．１ｇ（１モル）、イソシアネート成分としてのトリレン−２，４−ジイソシアネート１６５．５ｇ（０．９５モル）、重合用溶媒としてのＮ−メチル−２−ピロリドン８２１ｇを固形分濃度が２５重量％となるように加え、窒素雰囲気下、撹拌しながら１３０℃で５時間反応させ、ポリアミドイミド樹脂を重合した。なお、固形分濃度は、原料が反応して脱炭酸した状態における固形分（樹脂分）と溶剤量から計算した。その後、ポリアミドイミド樹脂の溶液を冷却し、ポリアミドイミド樹脂の固形分濃度が２０重量％となるようにＮ−メチル−２−ピロリドンで希釈した。得られたポリアミドイミド樹脂組成物中のポリアミドイミド樹脂をアセトンで沈殿・析出させ、溶媒を除去した後、ポリアミドイミド樹脂の固形分濃度が２０重量％となるように、ガンマブチロラクトンと１，３−ジメチル−２−イミダゾリジノンの質量比が９５／５となるよう調整した溶剤に溶解させ、実施例９のポリアミドイミド樹脂組成物を得た。実施例９のポリアミドイミド樹脂組成物の詳細を表１に示し、評価結果を表２に示す。
【００６７】
（比較例１〜７）
全酸成分を１モルとし、全イソシアネート成分を０．９５モルとし、酸成分、イソシアネート成分および調整溶剤を表１の組成に変更した以外は、実施例１と同様の手順で固形分濃度・雰囲気・反応時間などの条件を揃えて、比較例１〜７のポリアミドイミド樹脂組成物をそれぞれ作製した。比較例１〜７のポリアミドイミド樹脂組成物の詳細を表１に示し、評価結果を表２に示す。
なお、比較例７においては、重合を行うことはできたが、希釈して室温に戻すと、樹脂が溶解した透明な状態から濁った状態に変化し、不溶化が確認された。このため、他の特性の分析は行わなかった。表２では分析を行わなかった項目を［−］と記載した。
【００６８】
【表１】
0005477729.tif 000004
【００６９】
表中の略号の意味を以下に記載する。
ＴＭＡ：トリメリット酸無水物
ＴＭＥＧ：エチレングリコールビスアンヒドロトリメリテート
２，４−ＴＤＩ：トリレン−２，４−ジイソシアネート
ＭＤＩ：ジフェニルメタン−４，４’−ジイソシアネート
２，６−ＴＤＩ：トリレン−２，６−ジイソシアネート
ＧＢＬ：ガンマブチロラクトン
ＤＭＩ：１，３−ジメチル−２−イミダゾリジノン
ＮＭＰ：Ｎ−メチル−２−ピロリドン
【００７０】
【表２】
0005477729.tif 000005
【００７１】
表２の結果から明らかなように、ポリアミドイミド樹脂が式［Ｉ］の繰り返し単位を５０ｍｏｌ％以上有する実施例１〜８の樹脂組成物は、優れた耐熱性（すなわち高ガラス転移温度）及び機械強度（すなわち高弾性率）を保持しつつ、ガンマブチロラクトンを含む溶剤に対する溶解性を発現し、さらには溶剤が吸湿しやすい状態であっても長時間溶解状態を保つという効果を同時に実現している。さらに、１，３−ジメチル−２−イミダゾリジノンを一定の範囲で含有することにより、貧溶剤であるキシレンを添加した際の希釈溶解性が向上している。
実施例９では、重合用溶媒としてアミド系溶剤であるＮ−メチル−２−ピロリドンを用いているが、保存用溶媒としてガンマブチロラクトンと１，３−ジメチル−２−イミダゾリジノンの質量比が９５／５となるよう調整した溶剤を用いることで、実施例２と同様の効果を発現している。
【００７２】
一方、ガンマブチロラクトンおよび１，３−ジメチル−２−イミダゾリジノンを含有しない比較例１の樹脂組成物は、吸湿した状態での溶解性に劣る。１，３−ジメチル−２−イミダゾリジノンを含有しない比較例２の樹脂組成物は、ガンマブチロラクトンを含む溶剤に溶解し、耐熱性・弾性率・密着性等は十分な特性を示すものの、キシレンの希釈溶解性に劣る。
【００７３】
また、ポリアミドイミド樹脂中の式［Ｉ］の繰り返し単位が５０モル％未満である比較例３の樹脂組成物は、貧溶剤であるキシレンの希釈溶解性が悪く、同様に式［Ｉ］の繰り返し単位が５０モル％未満である比較例６の樹脂組成物は、吸湿状態での溶解性が悪い。さらに、式［Ｉ］の繰り返し単位を含まない比較例７の樹脂組成物は、ガンマブチロラクトンおよび１，３−ジメチル−２−イミダゾリジノンを含む溶剤に溶解しない。
【００７４】
ガンマブチロラクトンの含有率が全溶剤中６０質量％未満である比較例５は、吸湿した状態での溶解性が劣り、１，３−ジメチル−２−イミダゾリジノンの含有量が４０質量％を超える比較例４も、吸湿した状態での溶解性が劣る。
【００７５】
以上の結果から、式［Ｉ］の繰り返し単位を５０ｍｏｌ％以上有するポリアミドイミド樹脂を、溶剤として一定量のガンマブチロラクトンおよび１，３−ジメチル−２−イミダゾリジノンを含む溶剤に溶解させることにより、潤滑塗料用樹脂として十分な特性を有し、かつ、貧溶剤の希釈溶解性に優れたポリアミドイミド組成物を得ることができる。
【産業上の利用可能性】
【００７６】
本発明のポリアミドイミド樹脂組成物を用いた潤滑塗料は、耐熱性、機械強度、および密着性に優れ、摺動部材に塗布するのに好適であることから、産業界に大きく寄与することが期待される。